(57)【要約】【課題】連続線状体の三次元ランダムループ接合構造体を用いた寝具であって、クッション性および静粛性に優れた寝具を提供する。【解決手段】１００〜１０００００デシテックスの連続線状体を曲がりくねらせランダムループを形成し、夫々のループを互いに溶融状態で接触せしめて、接触部の大部分を融着させてなる三次元ランダムループ接合構造体と、三次元ランダムループ接合構造体を包み込む包装体と、を備え、連続線状体の２３℃でのＴａｎδが０．１０以上であり、三次元ランダムループ接合構造体の２５％圧縮時硬さが１０ｋｇ／Φ２００以上である寝具である。【選択図】図２
2013090661.tif 000002
【特許請求の範囲】
【請求項１】
１００〜１０００００デシテックスの連続線状体を曲がりくねらせランダムループを形成し、夫々のループを互いに溶融状態で接触せしめて、接触部の大部分を融着させてなる三次元ランダムループ接合構造体と、
前記三次元ランダムループ接合構造体を包み込む包装体と、を備え、
前記連続線状体の２３℃でのＴａｎδが０．１０以上であり、
前記三次元ランダムループ接合構造体の２５％圧縮時硬さが１０ｋｇ／Φ２００以上である、寝具。
【請求項２】
前記連続線状体が、熱可塑性エラストマーで構成されている、請求項１に記載の寝具。
【請求項３】
前記連続線状体が、異なる２種以上の熱可塑性エラストマーの混合体で構成されている、請求項２に記載の寝具。
【請求項４】
前記熱可塑性エラストマーの少なくとも１種がポリエステル系熱可塑性エラストマーである、請求項３に記載の寝具。
【請求項５】
前記連続線状体が中空断面である、請求項１〜４のいずれかに記載の寝具。
【請求項６】
前記連続線状体が異形断面である、請求項１〜４のいずれかに記載の寝具。
【発明の詳細な説明】
【技術分野】
【０００１】
本発明は、連続線状体の三次元ランダムループ接合構造体を用いた寝具に関する。
【背景技術】
【０００２】
たとえば、特許文献１には、耐熱性、耐久性、クッション性に優れ、蒸れ難く、リサイクルが容易なクッション用網状構造体を寝装用品に用いることが提案されている。特許文献１に記載のクッション用網状構造体は、ポリエステル系共重合熱可塑性弾性樹脂からなる３００デニール以上の連続線状体を曲がりくねらせランダムループを形成し、夫々のループを互いに溶融状態で接触せしめて、接触部の大部分を融着させてなる三次元ランダムループ接合構造体から構成されている。
【０００３】
しかしながら、寝装用品の圧縮時および回復時にランダムループ同士がこすれたような音やランダムループ同士がはじけたような音がするため、寝具に用いた場合、うるさくて寝づらいという問題がある。
【０００４】
そこで、たとえば特許文献２には、クッション性および静粛性に優れたポリエステル系弾性網状構造体として、ポリエステル共重合体からなる繊度が３００デシテックス以上の連続線状体を曲がりくねらせランダムループを形成し、夫々のループを互いに溶融状態で接触せしめて、接触部の大部分を融着させてなる三次元ランダムループ接合構造体のランダムループ表面に、シリコーン系樹脂を含む樹脂が０．４〜４重量％付着させたポリエステル系弾性網状構造体を寝具に用いることが提案されている。
【０００５】
特許文献２に記載のポリエステル系弾性網状構造体を用いた寝具は、寝具の圧縮時および回復時にランダムループ同士が擦れたような音は低減されているものの、ランダムループ同士が弾けたような音は依然として残っており、静粛性の観点で改善の余地はあった。
【先行技術文献】
【特許文献】
【０００６】
【特許文献１】特開平７−６８０６１号公報
【特許文献２】特開２０１０−４３３７６号公報
【発明の概要】
【発明が解決しようとする課題】
【０００７】
上記の事情に鑑みて、本発明の目的は、連続線状体の三次元ランダムループ接合構造体を用いた寝具であって、クッション性および静粛性に優れた寝具を提供することにある。
【課題を解決するための手段】
【０００８】
本発明は、１００〜１０００００デシテックスの連続線状体を曲がりくねらせランダムループを形成し、夫々のループを互いに溶融状態で接触せしめて、接触部の大部分を融着させてなる三次元ランダムループ接合構造体と、三次元ランダムループ接合構造体を包み込む包装体と、を備え、連続線状体の２３℃でのＴａｎδが０．１０以上であり、三次元ランダムループ接合構造体の２５％圧縮時硬さが１０ｋｇ／Φ２００以上である寝具である。
【０００９】
ここで、本発明の寝具において、連続線状体は、熱可塑性エラストマーからなることが好ましく、異なる２種以上の熱可塑性エラストマーの混合体からなることがさらに好ましい。なお、連続線条体は、ポリエステル系熱可塑性エラストマーを含むことが好ましい。
【００１０】
また、本発明の寝具においては、連続線状体が中空断面を有することが好ましい。
また、本発明の寝具においては、連続線状体が異形断面を有することが好ましい。
【発明の効果】
【００１１】
本発明によれば、連続線状体の三次元ランダムループ接合構造体を用いた寝具であって、クッション性および静粛性に優れた寝具を提供することができる。
【図面の簡単な説明】
【００１２】
【図１】本発明の寝具の一例である実施の形態の寝具の模式的な斜視図である。
【図２】図１のＩＩ−ＩＩに沿った模式的な拡大断面図である。
【図３】（ａ）は実施の形態の寝具に用いられる三次元ランダムループ接合構造体の一例の模式的な斜視図であり、（ｂ）は（ａ）に示す三次元ランダムループ接合構造体の模式的な拡大斜視図である。
【図４】（ａ）、（ｂ）は図３（ａ）および図３（ｂ）に示す連続線状体の一例の模式的な断面図である。
【図５】（ａ）〜（ｃ）は連続線状体の異形断面の一例を図解する模式的な断面図である。
【図６】三次元ランダムループ構造体の製造装置の一例の一部を図解する模式的な構成図である。
【図７】三次元ランダムループ構造体の製造装置の一例を図解する模式的な構成図である。
【図８】実施の形態の寝具の使用形態の一例を図解する模式的な斜視図である。
【図９】実施の形態の寝具の使用形態の他の一例を図解する模式的な斜視図である。
【発明を実施するための形態】
【００１３】
以下、本発明の実施の形態について説明する。なお、本発明の図面において、同一の参照符号は、同一部分または相当部分を表わすものとする。
【００１４】
＜寝具＞
図１に、本発明の寝具の一例である実施の形態の寝具の模式的な斜視図を示し、図２に図１のＩＩ−ＩＩに沿った模式的な拡大断面図を示す。図１および図２に示すように、本実施の形態の寝具１は、三次元ランダムループ接合構造体１０と、三次元ランダムループ接合構造体１０を包み込む包装体１１と、を備えている。
【００１５】
三次元ランダムループ接合構造体１０としては、線条（連続線状体２１）を曲がりくねらせランダムループ２２を形成し、夫々のループ２２を互いに溶融状態で接触せしめて、接触部の大部分を融着させてなるものが用いられる。
【００１６】
包装体１１としては、三次元ランダムループ接合構造体１０を包み込むことができるものであれば特に限定なく用いることができ、たとえば従来から寝具に用いられているカバーを好適に用いることができる。
【００１７】
実施の形態の寝具１においては、三次元ランダムループ接合構造体１０が以下の（ｉ）〜（ｉｉｉ）の３つの要件を備えている。そのため、良好なクッション性を有するとともに、従来よりも静粛性に優れた寝具とすることができる。
【００１８】
（ｉ）連続線状体２１の繊度が１００〜１０００００デシテックスである。
（ｉｉ）連続線状体２１の２３℃でのＴａｎδ（タンジェント・デルタ）が０．１０以上である。
【００１９】
（ｉｉｉ）三次元ランダムループ接合構造体１０の２５％圧縮時硬さが１０ｋｇ／Φ２００以上である。
【００２０】
本発明者らは、三次元ランダムループ接合構造体１０が、上記（ｉ）〜（ｉｉｉ）の用件を同時に満たすことにより、はじける音やこすれる音のような圧縮時および回復時の音が低減されながらも、弾性が確保されることを見出し、本発明を完成するに至った。
【００２１】
たとえば特許文献１や特許文献２に記載されているような従前の網状構造体は、ランダムループ同士が擦れたような音やランダムループ同士が弾けるような音が圧縮時や圧縮回復時に発生していたが、本実施の形態の寝具１においては、上記の（ｉ）〜（ｉｉｉ）の３つの要件を備えた三次元ランダムループ接合構造体１０を備えているため、これらの音を大幅に低減しつつ、圧縮時の弾性を従前の網状構造体と同レベルに保つ点で優れた効果を有する。
【００２２】
＜連続線状体の構造＞
図３（ａ）に、実施の形態の寝具１に用いられる三次元ランダムループ接合構造体１０の一例の模式的な斜視図を示し、図３（ｂ）に、図３（ａ）に示す三次元ランダムループ接合構造体１０の模式的な拡大斜視図を示す。
【００２３】
図３（ａ）および図３（ｂ）に示すように、三次元ランダムループ接合構造体１０は、繊度が１００〜１０００００デシテックスの連続した線条（連続線状体２１）を曲がりくねらせ、連続線状体２１同士がその少なくとも一部において接合された３次元網状構造を有している。
【００２４】
連続線状体２１は、連続線状体２１の曲がりくねりによって、完全な輪状または完全な輪にはなっていない曲線状のランダムループ２２を有している。そして、三次元ランダムループ接合構造体１０は、連続線状体２１のランダムループ２２が他の連続線状体２１のランダムループ２２と接合している接合部を有している。ここで、ランダムループ２２の接合部は、連続線状体２１のランダムループ２２を互いに溶融状態で接触せしめて、接触部の大部分を融着させることによって形成されている。
【００２５】
＜連続線状体の繊度＞
連続線状体２１の繊度は、１００〜１０００００とされる。連続線状体２１の繊度が１００以上である場合には、抗圧縮力が大きくなって、反発力が大きくなり、三次元ランダムループ接合構造体１０を用いた寝具１のクッション性が良好となる。一方、連続線状体２１の繊度が１０００００以下である場合には、連続線状体２１の個々の抗圧縮力が大きくなるとともに、三次元ランダムループ接合構造体１０を構成する連続線状体２１の本数も少なくなりすぎないため、たとえば１００ｋｇ／ｃｍ2以上といった著しく大きい圧縮力を受けた場合でもその圧縮力を分散し、応力集中によるへたり（圧縮永久歪み）の発生を抑えることができる。寝具１のクッション性を良好なものとするとともに、応力集中によるへたりの発生を効果的に抑える観点からは、連続線状体２１の繊度は３００〜５００００デシテックスであることが好ましく、５００〜３００００デシテックスであることがより好ましい。なお、連続線状体２１は、単一繊度の線条からなる連続線状体２１だけでなく、繊度の異なる線条からなる連続線状体２１も使用し、見掛け密度との組合せで最適な構成とすることもできる。
【００２６】
＜連続線状体のＴａｎδ＞
連続線状体２１の２３℃でのＴａｎδは、０．１０以上とされるが、好ましくは０．１２以上とされ、さらに好ましくは０．１５以上とされる。連続線状体２１の２３℃でのＴａｎδが０．１０以上である場合、好ましくは０．１２以上である場合、特に０．１５以上である場合には、三次元ランダムループ接合構造体１０を用いた寝具１の圧縮時または圧縮後の回復時にランダムループ２２が弾けることによる振動音を十分に低減することができる。
【００２７】
また、連続線状体２１のＴａｎδは、０℃〜２３℃のすべての温度範囲において、０．１０以上であることが特に好ましい。この場合には、広範囲の温度域で寝具１の静粛性を保つことができる。
【００２８】
連続線状体２１の２３℃でのＴａｎδの上限は特に限定されないが、連続線状体２１の２３℃でのＴａｎδは、１．００以下であることが好ましく、０．８０以下であることがより好ましく、０．５０以下であることがさらに好ましい。連続線状体２１の２３℃でのＴａｎδが１．００以下である場合、好ましくは０．８０以下である場合、特に０．５０以下である場合には、寝具１のクッション性を良好なものとすることができる。
【００２９】
＜三次元ランダムループ接合構造体の２５％圧縮時硬さ＞
三次元ランダムループ接合構造体１０の２５％圧縮時硬さは、１０ｋｇ／Φ２００以上とされるが、好ましくは１５ｋｇ／Φ２００以上とされ、さらに好ましくは２０ｋｇ／Φ２００以上とされる。三次元ランダムループ接合構造体１０の２５％圧縮時硬さが、１０ｋｇ／Φ２００以上である場合、好ましくは１５ｋｇ／Φ２００以上である場合、特に２０ｋｇ／Φ２００以上である場合には、三次元ランダムループ接合構造体１０が十分な反発力を有するため、寝具１のクッション性がより優れたものとなる。なお、三次元ランダムループ接合構造体１０の２５％圧縮時硬さとは、三次元ランダムループ接合構造体１０をΦ２００ｍｍ径の円形状の圧縮板にて７５％まで圧縮して得られた応力−歪み曲線の２５％圧縮時の応力である。
【００３０】
三次元ランダムループ接合構造体１０の２５％圧縮時硬さの上限は特に限定されないが、三次元ランダムループ接合構造体１０の２５％圧縮時硬さは、好ましくは５０ｋｇ／Φ２００以下とされ、より好ましくは４５ｋｇ／Φ２００以下とされ、さらに好ましくは４０ｋｇ／Φ２００以下とされる。三次元ランダムループ接合構造体１０の２５％圧縮時硬さが、５０ｋｇ／Φ２００以下である場合、好ましくは４５ｋｇ／Φ２００以下である場合、特に４０ｋｇ／Φ２００以下である場合には、寝具１のクッション性がより優れたものとなる。
【００３１】
＜連続線状体の材料＞
連続線状体２１の樹脂部分は、クッション性と静粛性の両立という観点から、熱可塑性エラストマーで構成されていることが好ましい。熱可塑性エラストマーとしては、ポリエステル系熱可塑性エラストマー、スチレン系熱可塑性エラストマー、ポリオレフィン系熱可塑性エラストマー、ポリアミド系熱可塑性エラストマー、ポリウレタン系熱可塑性エラストマーなどが例示できる。
【００３２】
ポリエステル系熱可塑性エラストマーとしては、熱可塑性ポリエステルをハードセグメントとし、ポリアルキレンジオールをソフトセグメントとするポリエステルエーテルブロック共重合体、または脂肪族ポリエステルをソフトセグメントとするポリエステルエステルブロック共重合体が例示できる。ポリエステルエーテルブロック共重合体のより具体的な構成としては、テレフタル酸、イソフタル酸、ナフタレン−２，６−ジカルボン酸、ナフタレン−２，７−ジカルボン酸、ジフェニル−４，４’−ジカルボン酸等の芳香族ジカルボン酸、１，４−シクロヘキサンジカルボン酸等の脂環族ジカルボン酸、コハク酸、アジピン酸、セバチン酸ダイマ−酸等の脂肪族ジカルボン酸または、これらのエステル形成性誘導体などから選ばれたジカルボン酸の少なくとも１種と、１，４−ブタンジオール、エチレングリコール、トリメチレングリコール、テトラメチレングリコール、ペンタメチレングリコール、ヘキサメチレングリコール等の脂肪族ジオール、１，１−シクロヘキサンジメタノール、１，４−シクロヘキサンジメタノール等の脂環族ジオール、またはこれらのエステル形成性誘導体などから選ばれたジオール成分の少なくとも１種、および平均分子量が約３００〜５０００のポリエチレングリコール、ポリプロピレングリコール、ポリテトラメチレングリコール、またはエチレンオキシド−プロピレンオキシド共重合体などから選ばれたポリアルキレンジオールのうち少なくとも１種から構成される三元ブロック共重合体である。ポリエステルエステルブロック共重合体としては、上記ジカルボン酸とジオール及び平均分子量が約３００〜５０００のポリラクトン等のポリエステルジオールのうち少なくとも１種から構成される三元ブロック共重合体が例示される。
【００３３】
熱接着性、耐加水分解性、伸縮性、耐熱性等を考慮すると、好ましくは、（１）ジカルボン酸としてテレフタル酸または／およびイソフタル酸、ジオ−ル成分として１，４−ブタンジオール、ポリアルキレンジオールとしてポリテトラメチレングリコールからなる３元ブロック共重合体、および（２）ジカルボン酸としてテレフタル酸または／およびナフタレン−２，６−ジカルボン酸、ジオ−ル成分として１，４−ブタンジオール、ポリエステルジオールとしてポリラクトンからなる３元ブロック共重合体である。特に好ましくは、（１）ジカルボン酸としてテレフタル酸または／およびイソフタル酸、ジオ−ル成分として１・４ブタンジオール、ポリアルキレンジオールとしてポリテトラメチレングリコールからなる３元ブロック共重合体である。特殊な例では、ポリシロキサン系のソフトセグメントを導入したものも使うことができる。
【００３４】
スチレン系熱可塑性エラストマーとしては、スチレン−ブタジエンランダム共重合体やスチレン−イソプレンランダム共重合体、あるいはそれらを水素添加したスチレン系熱可塑性エラストマーなどが例示できる。
【００３５】
ポリオレフィン系熱可塑性エラストマーとしては、エチレン−プロピレンランダム共重合体やエチレン−イソプレンランダム共重合体などが例示できる。
【００３６】
ポリアミド系エラストマーとしては、ハードセグメントにナイロン６、ナイロン６６、ナイロン６１０、ナイロン６１２、ナイロン１１、ナイロン１２等およびそれらの共重合ナイロンを骨格とし、ソフトセグメントには、平均分子量が約３００〜５０００のポリエチレングリコール、ポリプロピレングリコール、ポリテトラメチレングリコール、エチレンオキシド−プロピレンオキシド共重合体等のポリアルキレンジオールのうち少なくとも１種から構成されるブロック共重合体を単独または２種類以上混合して用いたものが例示される。更には、非エラストマー成分をブレンドされたもの、共重合したもの等も本発明に使用できる。
【００３７】
ポリウレタン系エラストマーとしては、通常の溶媒（ジメチルホルムアミド、ジメチルアセトアミド等）の存在または不存在下に、（Ａ）数平均分子量１０００〜６０００の末端に水酸基を有するポリエーテル及び又はポリエステルと（Ｂ）有機ジイソシアネートを主成分とするポリイソシアネートを反応させた両末端がイソシアネート基であるプレポリマーに、（Ｃ）ジアミンを主成分とするポリアミンにより鎖延長したポリウレタンエラストマーを代表例として例示できる。（Ａ）のポリエステル、ポリエーテル類としては、平均分子量が約１０００〜６０００、好ましくは１３００〜５０００のポリブチレンアジペート共重合ポリエステルやポリエチレングリコール、ポリプロピレングリコール、ポリテトラメチレングリコール、エチレンオキシド−プロピレンオキシド共重合体等のポリアルキレンジオールが好ましい。（Ｂ）のポリイソシアネートとしては、従来公知のポリイソシアネートを用いることができるが、ジフェニルメタン−４，４’−ジイソシアネートを主体としたイソシアネ−トを用い、必要に応じ従来公知のトリイソシアネート等を微量添加使用してもよい。（Ｃ）のポリアミンとしては、エチレンジアミン、１，２−プロピレンジアミン等公知のジアミンを主体とし、必要に応じて微量のトリアミン、テトラアミンを併用してもよい。これらのポリウレタン系エラストマーは単独又は２種類以上混合して用いてもよい。また、上記エラストマーに非エラストマー成分をブレンドされたもの、共重合したもの等も本発明の熱可塑性エラストマーに包含される。
【００３８】
連続線状体２１の樹脂部分は、異なる２種以上の熱可塑性エラストマーの混合体で構成されていることが好ましい。一般的には、連続線状体２１のＴａｎδを大きくすることと、三次元ランダムループ接合構造体１０の２５％圧縮時硬さを大きくすることとは、トレードオフ（二律背反）の関係にある。すなわち、連続線状体２１のＴａｎδが大きくなるほど三次元ランダムループ接合構造体１０の２５％圧縮時硬さが小さくなり、連続線状体２１の２５％圧縮時硬さが大きくなるほど連続線状体２１のＴａｎδが小さくなる。なお、Ｔａｎδとは、動的粘弾性測定装置を用いて測定した損失弾性率Ｅ''と貯蔵弾性率Ｅ'との比Ｅ''／Ｅ'であり、数値が高い程、振動減衰性が高くなり、振動音の低減効果が高くなる。
【００３９】
連続線状体２１を異なる２種以上の熱可塑性エラストマーの混合体で相補的に構成することにより、Ｔａｎδの大きさと２５％圧縮時硬さの大きさを両立した、すなわちクッション性に優れ、かつ静粛性の高い三次元ランダムループ接合構造体１０を用いた寝具１を実現することができる。
【００４０】
実施の形態の寝具において、異なる２種以上の熱可塑性エラストマーは、曲げ弾性率が０．１ＧＰa以上の高弾性率熱可塑性エラストマーを１種以上と、動的粘弾性測定装置を用いて測定した２３℃でのＴａｎδが０．２０以上の高Ｔａｎδ熱可塑性エラストマーの１種以上を相補的に用いることが好ましい。曲げ弾性率とは、矩形断面をもつ棒状試験片を一定の支点間隔（スパン）をもって支え、その中央に加圧くさびをあてて曲げ荷重を加えた時の荷重−たわみ曲線から算出される弾性率である。異なる２種以上の熱可塑性エラストマーの混合比は特に規定されるものではないが、好ましくは、上記高弾性率熱可塑性エラストマーと上記高Ｔａｎδ熱可塑性エラストマーの重量比で９５／５〜５０／５０、より好ましくは９０／１０〜５５／４５、特に好ましくは８５／１５〜６０／４０である。１００／０〜９５／５もしくは５０／５０〜０／１００となると、クッション性と静粛性の両立という観点から好ましくない。
【００４１】
高Ｔａｎδ熱可塑性エラストマーとしては、スチレン系熱可塑性エラストマーおよび／またはポリオレフィン系熱可塑性エラストマーを用いることが好ましく、スチレン系熱可塑性エラストマーを用いることがより好ましく、水素添加された部位を含むスチレン系熱可塑性エラストマーを用いることがさらに好ましい。これらの場合には、寝具１のクッション性および静粛性が共に優れたものとなる傾向にある。
【００４２】
高弾性率熱可塑性エラストマーとしては、ポリエステル系熱可塑性エラストマーおよび／またはポリアミド系熱可塑性エラストマーを用いることが好ましく、ポリエステル系熱可塑性エラストマーを用いることがより好ましく、ポリエステルエーテルブロック共重合体を用いることがさらに好ましい。これらの場合には、寝具１のクッション性および静粛性が共に優れたものとなる傾向にある。
【００４３】
連続線条体２１の樹脂部分には、目的に応じて種々の添加剤を配合することができる。添加剤としては、フタル酸エステル系、トリメリット酸エステル系、脂肪酸系、エポキシ系、アジピン酸エステル系、ポリエステル系の可塑剤、公知のヒンダードフェノール系、硫黄系、燐系、アミン系の酸化防止剤、ヒンダードアミン系、トリアゾール系、ベンゾフェノン系、ベンゾエート系、ニッケル系、サリチル系などの光安定剤、帯電防止剤、過酸化物などの分子調整剤、エポキシ系化合物、イソシアネート系化合物、カルボジイミド系化合物などの反応基を有する化合物、金属不活性剤、有機及び無機系の核剤、中和剤、制酸剤、防菌剤、蛍光増白剤、充填剤、難燃剤、難燃助剤、有機及び無機系の顔料などを添加することができる。
【００４４】
連続線状体２１の樹脂部分は、示差走査型熱量計（Differential  Scanning  Calorimetry：ＤＳＣ）にて測定した融解曲線において、融点以下に吸熱ピークを有するのが好ましい。融点以下に吸熱ピークを有するものは、耐熱性および耐へたり性が吸熱ピークを有しないものより著しく向上する。
【００４５】
たとえば、連続線状体２１の樹脂部分を構成するポリエステル系熱可塑性エラストマーとして、ハードセグメントの酸成分に剛直性のあるテレフタル酸やナフタレン−２、６−ジカルボン酸などを９０モル％以上、より好ましくは９５モル％以上、特に好ましくは１００モル％含有するものとグリコ−ル成分をエステル交換後、必要な重合度まで重合し、次いで、ポリアルキレンジオールとして、好ましくは平均分子量が５００以上５０００以下、より好ましくは１０００以上３０００以下のポリテトラメチレングリコールを１０重量％以上７０重量％以下、より好ましくは２０重量％以上６０重量％以下で共重合させた場合には、ハードセグメントの酸成分に剛直性のあるテレフタル酸やナフタレン−２，６−ジカルボン酸の含有量が多いとハ−ドセグメントの結晶性が向上し、塑性変形しにくく、かつ、耐熱性および耐へたり性が向上する。
【００４６】
加えて、溶融熱接着後更に融点より少なくとも１０℃以上低い温度でアニ−リング処理した場合には、連続線状体２１の耐熱性および耐熱性および耐へたり性が向上する。連続線状体２１の圧縮歪みを付与してからアニ−リング処理した場合には、連続線状体２１の耐熱性および耐へたり性がさらに向上する。
【００４７】
このような処理をした連続線状体２１は、示差走査型熱量計で測定した融解曲線に室温以上融点以下の温度範囲において、吸熱ピークがより明確に発現する。なお、アニ−リング処理しない場合には、融解曲線の室温以上融点以下の温度範囲において、吸熱ピ−クを発現しない。このことから類推するに、アニ−リング処理によって、ハ−ドセグメントが再配列され、疑似結晶化様の架橋点が形成され、耐熱性および耐へたり性が向上しているのではないかとも考えられる（以下、このアニーリング処理を「疑似結晶化処理」ということがある）。この疑似結晶化処理効果は、ポリアミド系熱可塑性エラストマーやポリウレタン系熱可塑性エラストマーにも有効である。
【００４８】
＜連続線状体の断面形状＞
図４（ａ）、図４（ｂ）は、連続線状体２１の模式的断面図を示す。連続線状体２１の断面形状は特には限定されないが、たとえば図４（ａ）の模式的断面図に示すように、円形の中実断面を有してもよいし、図４（ｂ）の模式的断面図に示すように、内部に中空部３３を有する中空断面を有していてもよい。また、図５（ａ）〜図５（ｃ）の模式的断面図に示すように、三角形状（図５（ａ））、Ｙ字状（図５（ｂ））または星形状（図５（ｃ））のような円形断面とは異なる異形断面を有していてもよい。連続線状体２１の断面形状を中空断面や異形断面にすることによって、連続線状体２１に抗圧縮性や嵩高性を付与することができるとともに、繊度を低くすることができる。
【００４９】
三次元ランダムループ接合構造体１０の抗圧縮性は、連続線状体２１に用いる素材のモジュラスにより調整することができる。たとえば、連続線状体２１に柔らかい素材を用いた場合には、中空率や異形度を高くすることによって、初期圧縮応力の勾配を調整することができる。また、たとえば、連続線状体２１にややモジュラスの高い素材を用いた場合には、中空率や異形度を低くすることによって、座り心地が良好な抗圧縮性を付与することができる。連続線状体２１の断面形状を中空断面や異形断面としたときの他の効果として、中空率や異形度を高くすることで、同一の抗圧縮性を付与した場合には、三次元ランダムループ接合構造体１０をより軽量化することが可能となる。
【００５０】
＜三次元ランダムループ接合構造体の構成＞
三次元ランダムループ接合構造体１０の見掛け密度は、０．００５ｇ／ｃｍ3以上０．２ｇ／ｃｍ3以下であることが好ましく、０．０１ｇ／ｃｍ3以上０．１ｇ／ｃｍ3以下であることがより好ましく、０．０３ｇ／ｃｍ3以上０．０６ｇ／ｃｍ3以下であることがさらに好ましい。三次元ランダムループ接合構造体１０の見掛け密度が０．００５ｇ／ｃｍ3以上０．２ｇ／ｃｍ3以下である場合、より好ましくは０．０１ｇ／ｃｍ3以上０．１ｇ／ｃｍ3以下である場合、さらに好ましくは０．０３ｇ／ｃｍ3以上０．０６ｇ／ｃｍ3以下である場合には、三次元ランダムループ接合構造体１０に好適な大きさの反発力が発現し、寝具１が良好なクッション性を有する傾向にある。
【００５１】
三次元ランダムループ接合構造体１０は、たとえば繊度の異なる連続線状体２１を用いた三次元ランダムループ接合構造体の複数層を積層してなる複数層構造としてもよい。この場合には、各層の見掛け密度を変えることによって、好ましい特性を付与することができる。たとえば、三次元ランダムループ接合構造体１０が、繊度の大きい連続線状体２１を用いた基本層と、基本層上に設けられた繊度の小さい連続線状体２１を用いた表面層とからなる場合を考慮する。この場合には、表面層の見掛け密度をやや高くして連続線状体２１の構成本数を多くし、連続線状体２１の１本が受ける応力を小さくして効率的に応力を分散して、寝具１に良好なクッション性を付与するとともに、基本層は繊度の大きい連続線状体２１を用いることによって少し硬くし、見掛け密度を表面層よりも高くして、寝具１の振動吸収と体型保持とを有する緻密な層とすることができる。
【００５２】
このように、三次元ランダムループ接合構造体１０が複数層からなる場合には、三次元ランダムループ接合構造体１０を構成する各層は、その目的に応じて、好ましい見掛け密度と繊度とを任意に選択することができる。
【００５３】
なお、三次元ランダムループ接合構造体１０が複数層からなる場合の各層の厚みは、特に限定されないが、３ｍｍ以上とすることが好ましく、５ｍｍ以上とすることがより好ましい。この場合には、寝具１の良好なクッション性が発現しやすい傾向にある。
【００５４】
三次元ランダムループ接合構造体１０の外表面は、曲がりくねらせた連続線状体２１が途中で３０°以上、好ましくは４５°以上曲げられ、連続線状体２１同士の接触部の大部分が融着して実質的にフラット化されていることが好ましい。この場合には、三次元ランダムループ接合構造体１０の外表面の連続線状体２１の接触点が大幅に増加して接着点を形成するため、寝具１に圧縮力が加えられたときに、寝具１の外表面全体が変形して、これにより寝具１の内部構造全体も変形して応力を吸収し、応力が解除されると、連続線状体２１のゴム弾性が発現して、寝具１は元の形態に回復することができる。
【００５５】
三次元ランダムループ接合構造体１０の外表面がフラット化された場合には、ワディング層を使用しないで、または非常に薄いワディング層を積層して、たとえばベッド用または布団用のマットレスとすることができる。
【００５６】
三次元ランダムループ接合構造体１０の外表面が実質的にフラット化されてない場合には、寝具１の外表面に局部的な外力が掛かり、三次元ランダムループ接合構造体１０の外表面の連続線状体２１および連続線状体２１の接着点部分までに選択的に応力集中が発生して、応力集中による疲労により、寝具１の耐へたり性が低下する場合がある。また、三次元ランダムループ接合構造体１０の外表面が実質的にフラット化されてない場合には、比較的厚め（好ましくは１０ｍｍ以上）のワディング層を積層して、たとえばベッド用または布団用のマットレスを形成することもできる。また、三次元ランダムループ接合構造体１０の外表面が実質的にフラット化されてない場合には、ワディング層との接着が不完全になるおそれがある。
【００５７】
＜寝具の製造方法＞
以下、図６および図７の模式的構成図を参照して、三次元ランダムループ構造体１０の樹脂部が高弾性熱可塑性エラストマーと高Ｔａｎδ熱可塑性エラストマーの混合体から構成される実施の形態の寝具１の製造方法の一例について説明する。寝具１の三次元ランダムループ構造体１０は、たとえば溶融紡糸によって作製される。
【００５８】
まず、図６に示すように、高弾性率熱可塑性エラストマー４１と高Ｔａｎδ熱可塑性エラストマー４２をエクストルーダー４３に投入する。そして、高弾性率熱可塑性エラストマー４１および高Ｔａｎδ熱可塑性エラストマー４２の混合体は、エクストルーダー４３から吐出装置４６に排出される。
【００５９】
そして、吐出装置４６の複数のオリフィス４５のそれぞれから高弾性率熱可塑性エラストマーと高Ｔａｎδ熱可塑性エラストマー４２との混合体からなる連続線状体前駆体２１ａが下方に向けて吐出される。
【００６０】
ここでは、オリフィス４５から吐出された連続線状体前駆体２１ａを構成する高弾性率熱可塑性エラストマー４１と高Ｔａｎδ熱可塑性エラストマー４２の融点より１０〜８０℃高い温度で連続線状体前駆体２１ａを吐出することが好ましい。
【００６１】
また、オリフィス４５の形状は特に限定されないが、オリフィス４５を異形断面（たとえば、三角形、Ｙ型、星型等の断面二次モーメントが高くなる形状）または中空断面（たとえば、三角中空、丸型中空、突起付きの中空等の形状）を有する形状とすることが好ましい。この場合には、溶融状態の連続線状体前駆体２１ａが流動緩和し難くなり、連続線状体前駆体２１ａの接触点での流動時間を長く保持することによって、連続線状体前駆体２１ａの接着点を強固にすることができる。また、この場合には、三次元ランダムループ接合構造体１０の見掛けの嵩を高くすることができるとともに、軽量化することができ、また抗圧縮性が向上し、弾発性も改良することができるため、寝具１をへたりにくくすることができる。
【００６２】
また、オリフィス４５が中空断面を有する場合には、中空率が８０％を越える場合には連続線状体前駆体２１ａの断面の中空部が潰れやすくなるため、オリフィス４５に中空断面を採用する場合の中空率は、好ましくは軽量化の効果が発現できる１０％以上７０％以下であり、より好ましくは２０％以上６０％以下である。
【００６３】
また、オリフィス４５間のピッチは、３ｍｍ以上２０ｍｍ以下であることが好ましく、５ｍｍ以上１０ｍｍ以下であることがより好ましい。オリフィス４５間のピッチが３ｍｍ以上２０ｍｍ以下である場合、特に５ｍｍ以上１０ｍｍ以下である場合には、連続線状体前駆体２１ａが形成するランダムループ同士を十分に接触させることができる。なお、三次元ランダムループ接合構造体１０を密な構造にするためには、オリフィス４５間のピッチは短い方が好ましく、粗な構造とするためには、オリフィス４５間のピッチは長い方が好ましい。
【００６４】
なお、オリフィス４５の列間のピッチあるいは孔間のピッチを変えた構成、または列間のピッチと孔間のピッチとの双方を変えた構成とすることなどによって、三次元ランダムループ接合構造体１０に異なる見掛け密度を設けることもできる。
【００６５】
また、オリフィス４５の断面積を変更することによって連続線状体前駆体２１ａの吐出時の圧力損失を付与した場合には、溶融状態の熱可塑性エラストマーを同一ノズルから一定の圧力で吐出した場合に、圧力損失の大きいオリフィス４５ほど、連続線状体前駆体２１ａの吐出量が小さくなる。この原理を利用して、各オリフィス４５から吐出される連続線状体前駆体２１ａによって形成される連続線状体２１の異繊度化が可能となる。
【００６６】
そして、図７に示すように、連続線状体前駆体２１ａは、複数のオリフィス４５から、その融点よりも高い温度の雰囲気に吐出され、曲がりくねらせることにより溶融状態でランダムループを形成する。そして、それぞれのランダムループが互いに接触し、融着しつつ、たとえば水などの冷却媒体５３が収容された冷却槽５４に設けられた対向する一対の引き取りコンベア５１，５２のエンドレスネット５５間に挟み込まれ、引っ張られながら、冷却槽５４中で冷却されて三次元ランダムループ構造体１０が得られる。
【００６７】
ここで、引き取りコンベア５１，５２において、溶融状態の三次元ランダムループ構造体１０の両側の外表面の曲りくねった連続線状体前駆体２１ａを好ましくは３０°以上、より好ましくは４５°以上折り曲げて変形させ、三次元ランダムループ構造体１０の外表面をフラット化すると同時に、曲げられていない連続線状体前駆体２１ａとの接触点で接着するように三次元ランダムループ構造体１０を形成することが好ましい。
【００６８】
その後、三次元ランダムループ構造体１０をアニーリング処理することによって、疑似結晶化処理を行なうことが好ましい。疑似結晶化処理のための三次元ランダムループ構造体１０のアニーリング温度は、Ｔａｎδのα分散立ち上がり温度（Ｔαｃｒ）以上、かつ高融点である方の熱可塑性エラストマーの融点（Ｔｍ）よりも１０℃以上低い温度であることが好ましく、（Ｔαｃｒ＋１０℃）以上（Ｔｍ−２０℃）以下であることがより好ましい。この場合には、融点以下に吸熱ピ−クを有し、疑似結晶化処理しないもの（吸熱ピ−クを有しないもの）よりも、三次元ランダムループ構造体１０の耐熱性および耐へたり性が著しく向上する。
【００６９】
疑似結晶化処理は、単にアニーリング処理のみによって行なうこともできるが、三次元ランダムループ構造体１０を一旦冷却した後に１０％以上の圧縮変形を付与してからアニーリング処理を行なってもよい。また、三次元ランダムループ構造体１０を一旦冷却した後に乾燥工程を経る場合には、乾燥温度をアニーリング温度とすることによって、乾燥と同時に三次元ランダムループ構造体１０の疑似結晶化処理を行なうことができる。また、乾燥工程とは別にアニーリング処理を行なってもよい。
【００７０】
そして、上記のようにして得られた三次元ランダムループ構造体１０を所望の長さおよび形状に切断し、図１に示す包装体１１で包み込むことによって、本実施の形態の寝具１を製造することができる。
【００７１】
三次元ランダムループ構造体１０を寝具１に用いる場合には、その使用目的および使用部位に応じて、熱可塑性エラストマーの材質、連続線状体２１の繊度、連続線状体２１のランダムループ２１の径、および三次元ランダムループ構造体１０の見掛け密度等を適宜選択することができる。
【００７２】
たとえば、三次元ランダムループ構造体１０を寝具１の表層のワディングに用いる場合には、ソフトなタッチと、適度の沈み込みと、張りのある膨らみとを付与するために、低密度で、小さい繊度および小さいランダムループ２１の径にすることが好ましい。また、たとえば、三次元ランダムループ構造体１０を寝具１の中層のクッション体として用いる場合には、共振振動数を低くするとともに適度の硬さを付与し、圧縮時のヒステリシスを直線的に変化させて体型保持性を良くし、耐久性を保持させるために、中程度の見掛け密度で、太い繊度、やや大きいランダムループ２１の径にすることが好ましい。
【００７３】
また、用途との関係で、要求性能に合わせるべく、たとえば不織布等の短繊維の集合体からなる硬綿クッション材と組み合わせて三次元ランダムループ構造体１０を用いることも可能である。
【００７４】
また、熱可塑性エラストマーの製造工程以外でも、三次元ランダムループ構造体１０の性能を低下させない範囲で、熱可塑性エラストマーの製造過程から三次元ランダムループ構造体１０に加工し、寝具１を製品化する任意の段階で、寝具１の難燃化、防虫抗菌化、耐熱化、撥水撥油化、着色および芳香等の機能の付与を薬剤添加等の処理により行なってもよい。
【００７５】
上記のようにして作製された寝具１は、就寝時に用いる用品であればよい。寝具１は、たとえば図８の模式的斜視図に示すように、ベッド台６１上に設置されることにより、ベッドのマットレスとして用いることができる。また、寝具１は、たとえば図９の模式的斜視図に示す形状の枕として用いることもできる。
【実施例】
【００７６】
＜合成例１＞
ジメチルテレフタレート（ＤＭＴ）と、１，４−ブタンジオール（１，４−ＢＤ）と、ポリテトラメチレングリコール（ＰＴＭＧ：平均分子量１０００）とを少量の触媒と仕込み、常法によりエステル交換した後、昇温減圧しつつ重縮合することによって、ＤＭＴ／１，４−ＢＤ／ＰＴＭＧ＝１００／９３／７ｍｏｌ％のポリエステルエーテルブロック共重合エラストマーを生成した。次に、ポリエステルエーテルブロック共重合エラストマーに抗酸化剤を１％添加し、混合して練込んだ後にペレット化し、温度５０℃で４８時間真空乾燥させることによって、ポリエステル系熱可塑性エラストマー原料（Ａ−１）を得た。そして、以下のようにして、ポリエステル系熱可塑性エラストマー原料（Ａ−１）の融点（Ｔｍ）、曲げ弾性率およびＴａｎδを測定した。その結果を表１に示す。
【００７７】
＜合成例２＞
ジメチルテレフタレート（ＤＭＴ）と、１，４−ブタンジオール（１，４−ＢＤ）と、ポリテトラメチレングリコール（ＰＴＭＧ：平均分子量１０００）とを少量の触媒と仕込み、常法によりエステル交換した後、昇温減圧しつつ重縮合することによって、ＤＭＴ／１，４−ＢＤ／ＰＴＭＧ＝１００／８８／１２ｍｏｌ％のポリエステルエーテルブロック共重合エラストマーを生成した。次に、ポリエステルエーテルブロック共重合エラストマーに抗酸化剤を１％添加し、混合して練込んだ後にペレット化し、温度５０℃で４８時間真空乾燥させることによって、ポリエステル系熱可塑性エラストマー原料（Ａ−２）を得た。そして、以下のようにして、ポリエステル系熱可塑性エラストマー原料（Ａ−２）の融点（Ｔｍ）、曲げ弾性率およびＴａｎδを測定した。その結果を表１に示す。
【００７８】
＜合成例３＞
ジメチルテレフタレート（ＤＭＴ）と、１，４−ブタンジオール（１，４−ＢＤ）と、ポリテトラメチレングリコール（ＰＴＭＧ：平均分子量１０００）とを少量の触媒と仕込み、常法によりエステル交換した後、昇温減圧しつつ重縮合することによって、ＤＭＴ／１，４−ＢＤ／ＰＴＭＧ＝１００／８４／１６ｍｏｌ％のポリエステルエーテルブロック共重合エラストマーを生成した。次に、ポリエステルエーテルブロック共重合エラストマーに抗酸化剤を１％添加し、混合して練込んだ後にペレット化し、温度５０℃で４８時間真空乾燥させることによって、ポリエステル系熱可塑性エラストマー原料（Ａ−３）を得た。そして、以下のようにして、ポリエステル系熱可塑性エラストマー原料（Ａ−３）の融点（Ｔｍ）、曲げ弾性率およびＴａｎδを測定した。その結果を表１に示す。
【００７９】
＜合成例４＞
ジメチルテレフタレート（ＤＭＴ）と、１，４−ブタンジオール（１，４−ＢＤ）と、ポリテトラメチレングリコール（ＰＴＭＧ：平均分子量１０００）とを少量の触媒と仕込み、常法によりエステル交換した後、昇温減圧しつつ重縮合することによって、ＤＭＴ／１，４−ＢＤ／ＰＴＭＧ＝１００／７２／２８ｍｏｌ％のポリエステルエーテルブロック共重合エラストマーを生成した。次に、ポリエステルエーテルブロック共重合エラストマーに抗酸化剤を１％添加し、混合して練込んだ後にペレット化し、温度５０℃で４８時間真空乾燥させることによって、ポリエステル系熱可塑性エラストマー原料（Ａ−４）を得た。そして、以下のようにして、ポリエステル系熱可塑性エラストマー原料（Ａ−４）の融点（Ｔｍ）、曲げ弾性率およびＴａｎδを測定した。その結果を表１に示す。
【００８０】
＜合成例５＞
ジメチルテレフタレート（ＤＭＴ）と、ジメチルイソフタレート（ＤＭＩ）と、１，４−ブタンジオール（１，４−ＢＤ）と、ポリテトラメチレングリコール（ＰＴＭＧ：平均分子量１０００）とを少量の触媒と仕込み、常法によりエステル交換した後、昇温減圧しつつ重縮合することによって、ＤＭＴ／ＤＭＩ／１，４−ＢＤ／ＰＴＭＧ＝７５／２５／９２／８ｍｏｌ％のポリエステルエーテルブロック共重合エラストマーを生成した。次に、ポリエステルエーテルブロック共重合エラストマーに抗酸化剤を１％添加し、混合して練込んだ後にペレット化し、温度５０℃で４８時間真空乾燥させることによって、ポリエステル系熱可塑性エラストマー原料（Ａ−５）を得た。そして、以下のようにして、ポリエステル系熱可塑性エラストマー原料（Ａ−５）の融点（Ｔｍ）、曲げ弾性率およびＴａｎδを測定した。その結果を表１に示す。
【００８１】
＜熱可塑性エラストマーの特性の測定方法＞
（１）  融点（Ｔｍ）
株式会社島津製作所製のＴＡ５０、ＤＳＣ５０型示差熱分析計を使用し、１０ｇの試料を昇温速度２０℃／分で２０℃〜２５０℃まで測定した吸発熱曲線から吸熱ピーク（融解ピーク）温度を求めることによって、ポリエステル系熱可塑性エラストマー原料の融点（Ｔｍ）を測定した。
【００８２】
（２）  曲げ弾性率
射出成形機によって長さ１２５ｍｍ×幅１２ｍｍ×厚み６ｍｍの試験片を作成し、ＡＳＴＭ  Ｄ７９０規格に沿って、ポリエステル系熱可塑性エラストマー原料の曲げ弾性率を測定した。
【００８３】
（３）  Ｔａｎδ
設定温度２３０℃のヒートプレスによって厚さ３００ｕｍのシートサンプルに成形し、動的粘弾性測定装置（ＵＢＭ社製Ｒｈｅｏｇｅｌ−Ｅ−４０００）を用い、周波数１１Ｈｚ、昇温速度２℃／分で測定した２３℃のＴａｎδ（損失弾性率Ｅ''と貯蔵弾性率Ｅ'との比Ｅ”／Ｅ’）値を測定した。
【００８４】
【表１】
2013090661.tif 000003
【００８５】
＜実施例１＞
熱可塑性エラストマー（７０ｋｇの合成例２で得られたポリエステル系熱可塑性エラストマー（Ａ−２）と、３０ｋｇの水添スチレン−ブタジエンランダム共重合体（ＳＢＲ）（旭化成ケミカルズ社製「Ｓ．Ｏ．Ｅ．Ｓ１６１１」））と、１ｋｇのトリメット酸エステル系可塑剤（ＤＩＣ社製「モノサイザーＷ７０５」）、１０ｋｇのポリエステル系可塑剤（ＤＩＣ社製「ポリサイザーＡ５５」）、０．２５ｋｇのヒンダードフェノール系酸化防止剤（ＡＤＥＫＡ社製「アデカスタブＡＯ３３０」）、０．２５ｋｇの燐系酸化防止剤（ＡＤＥＫＡ社製「アデカスタブＰＥＰ３６」）をタンブラーにて５分間混合した後、スクリュー径φ５７ｍｍの二軸押出機でシリンダー温度２２０℃、スクリュー回転数１３０ｒｐｍにて溶融混練し、水浴にストランド状に押出して冷却後、樹脂組成物のペレットを得た。得られた樹脂組成物を、幅６５ｃｍ×長さ５ｃｍのノズル有効面に、孔径３．０ｍｍの丸型中空形状オリフィスを幅方向５．２ｍｍ、長さ方向６．０ｍｍの間隔で配列したノズルより、２４０℃で単孔吐出量を２．５ｇ／分で吐出させ、ノズル面３０ｃｍ下の冷却水の水面に向けて、ポリエステル系熱可塑性エラストマー（Ａ−１）と水添スチレン−ブタジエンランダム共重合体（ＳＢＲ）との混合体からなる連続線状体前駆体を吐出した。
【００８６】
そして、ノズルから吐出された連続線状体前駆体を、水面の上方に一部を露出させた一対の引き取りコンベアに設けられた幅７０ｃｍのステンレス製エンドレスネットで引き取った。ここで、ステンレス製エンドレスネットは、一対の引き取りコンベアのそれぞれに設けられており、互いに向かい合うようにして、平行に５ｃｍの間隔をあけるようにして配置された。
【００８７】
ステンレス製エンドレスネットで引き取られて、曲がりくねった連続線状体前駆体にはランダムループが形成され、連続線状体前駆体のそれぞれのランダムループを互いに溶融状態で接触させ、接触部の大部分が融着することによって三次元ランダムループ接合構造体が形成された。
【００８８】
このようにして形成された三次元ランダムループ接合構造体の両側の外表面をステンレス製エンドレスネットで挟み込みつつ、毎分１ｍの速度で、２５℃の冷却水中へ引込んで固化させた。
【００８９】
そして、冷却水から引き出された三次元ランダムループ接合構造体を、１００℃の熱風乾燥機中で１５分間乾燥および加熱することによって疑似結晶化処理した後、所定の大きさに切断した。そして、このようにして得られた三次元ランダムループ接合構造体について、以下のようにして、連続線状体の中空率、連続線状体の繊度、連続線状体のＴａｎδ、三次元ランダムループ接合構造体の見掛け密度、および三次元ランダムループ接合構造体の２５％圧縮時硬さを測定した。
【００９０】
＜三次元ランダムループ接合構造体の特性の測定方法＞
（１）  連続線状体の中空率（％）
三次元ランダムループ接合構造体から連続線状体を採取し、液体窒素で冷却した後に切断し、その切断面を電子顕微鏡で倍率５０倍にて観察し、得られた画像をＣＡＤシステムにて解析して、連続線状体の断面積（Ａ）と中空部分の断面積（Ｂ）とを測定し、｛Ｂ／（Ａ＋Ｂ）｝×１００の式により中空率（％）を算出した。
【００９１】
（２）  連続線状体の繊度（デシテックス）
三次元ランダムループ接合構造体を幅２０ｃｍ×長さ２０ｃｍの大きさに切断し、１０ヶ所から連続線状体を採取した。１０ヶ所から採取した連続線状体の比重を密度勾配管を用いて測定した。さらに、上記１０ヶ所で採取した連続線状体の断面積を顕微鏡で拡大した写真から求め、その断面積から、連続線状体の長さ１００００ｍ分の体積を求めた。上記のようにして得られた比重と体積とを乗じた値を繊度（連続線状体１００００ｍ分の重量）とした（ｎ＝１０の平均値）。
【００９２】
（３）  連続線状体のＴａｎδ
三次元ランダムループ接合構造体を設定温度２３０℃のヒートプレスによって厚さ３００ｕｍのシートサンプルに成形し、動的粘弾性測定装置（ＵＢＭ社製Ｒｈｅｏｇｅｌ−Ｅ−４０００）を用いて、周波数１１Ｈｚ、昇温速度２℃／分で測定した２３℃のＴａｎδ（損失弾性率Ｅ''と貯蔵弾性率Ｅ'との比Ｅ''／Ｅ'）値を用いた。
【００９３】
（４）  三次元ランダムループ接合構造体の見掛け密度（ｇ／ｃｍ3）
三次元ランダムループ接合構造体を幅１５ｃｍ×長さ１５ｃｍの大きさに切断し、４ヶ所の高さを測定し、体積を求め、三次元ランダムループ接合構造体の重量を体積で徐して算出した（ｎ＝４の平均値）。
【００９４】
（５）  三次元ランダムループ接合構造体の２５％圧縮時硬さ（ｋｇ／Φ２００）
三次元ランダムループ接合構造体を幅３０ｃｍ×長さ３０ｃｍの大きさに切断し、試料を３０cm×３０cmの大きさに切断して、オリエンテック社製テンシロンにてΦ２００ｍｍ圧縮板にて７５％まで圧縮して得た応力−歪み曲線の２５％圧縮時の応力を算出した（ｎ＝３の平均値）。
【００９５】
また、上記のようにして作製した見掛け密度０．０４〜０．０５ｇ／ｃｍ3の三次元ランダムループ接合構造体を幅５０ｃｍ×長さ５０ｃｍ×厚さ５ｃｍの大きさに切断し、布製のカバーで被覆して作製した寝具について、以下のようにして、クッション性および静粛性を測定した。その結果を表２に示す。
【００９６】
（６）  クッション性および静粛性
体重４０ｋｇ〜１００ｋｇの範囲にあるパネラー３０名（２０歳〜３９歳の男性；５名、２０歳〜３９歳の女性：５名、４０歳〜５９歳の男性：５名、４０歳〜５９歳の女性：５名、６０歳〜８０歳の男性：５名、６０歳〜８０歳の女性：５名）に、上記のようにして作製した寝具に横たわってもらい、横たわってもらった時の「どすん」と床に当たった感じの程度（クッション性）および発生音（静粛性）を感覚的に下記の分類で定性評価した。
Ａ：感じない
Ｂ：ほとんど感じない
Ｃ：やや感じる
Ｄ：感じる
【００９７】
＜実施例２＞
熱可塑性エラストマーが、８０ｋｇの合成例２で得られたポリエステル系熱可塑性エラストマー（Ａ−２）と、２０ｋｇの水添スチレン−ブタジエンランダム共重合体（ＳＢＲ）（旭化成ケミカルズ社製「Ｓ．Ｏ．Ｅ．Ｓ１６１１」）であり、オリフィスが孔径１．０ｍｍの丸型中実形状であり、吐出時の単孔吐出量が２．０ｇ／分である点以外は実施例１と同様にして、実施例２の三次元ランダムループ構造体および寝具を作製した。実施例２の三次元ランダムループ接合構造体および寝具について、実施例１と同様にして、連続線状体の中空率、連続線状体の繊度、連続線状体のＴａｎδ、三次元ランダムループ接合構造体の見掛け密度、三次元ランダムループ接合構造体の２５％圧縮時硬さ、クッション性および静粛性を測定した。その結果を表２に示す。
【００９８】
＜実施例３＞
熱可塑性エラストマーが、８０ｋｇの合成例２で得られたポリエステル系熱可塑性エラストマー（Ａ−２）と、２０ｋｇの水添スチレン−ブタジエンランダム共重合体（ＳＢＲ）（旭化成ケミカルズ社製「Ｓ．Ｏ．Ｅ．Ｓ１６１１」）である点以外は実施例１と同様にして、実施例３の三次元ランダムループ構造体および寝具を作製した。実施例３の三次元ランダムループ接合構造体および寝具について、実施例１と同様にして、連続線状体の中空率、連続線状体の繊度、連続線状体のＴａｎδ、三次元ランダムループ接合構造体の見掛け密度、三次元ランダムループ接合構造体の２５％圧縮時硬さ、クッション性および静粛性を測定した。その結果を表２に示す。
【００９９】
＜実施例４＞
熱可塑性エラストマーが、３０ｋｇの合成例１で得られたポリエステル系熱可塑性エラストマー（Ａ−１）と、４０ｋｇの合成例５で得られたポリエステル系熱可塑性エラストマー（Ａ−５）と、３０ｋｇの水添スチレン−ブタジエンランダム共重合体（ＳＢＲ）（旭化成ケミカルズ社製「Ｓ．Ｏ．Ｅ．Ｓ１６１１」）であり、オリフィスが孔径１．０ｍｍの丸型中実形状であり、吐出時の単孔吐出量が２．０ｇ／分である点以外は実施例１と同様にして、実施例４の三次元ランダムループ構造体および寝具を作製した。実施例４の三次元ランダムループ接合構造体および寝具について、実施例１と同様にして、連続線状体の中空率、連続線状体の繊度、連続線状体のＴａｎδ、三次元ランダムループ接合構造体の見掛け密度、三次元ランダムループ接合構造体の２５％圧縮時硬さ、クッション性および静粛性を測定した。その結果を表２に示す。
【０１００】
＜実施例５＞
熱可塑性エラストマーが、３０ｋｇの合成例１で得られたポリエステル系熱可塑性エラストマー（Ａ−１）と、４０ｋｇの合成例５で得られたポリエステル系熱可塑性エラストマー（Ａ−５）と、３０ｋｇの水添スチレン−ブタジエンランダム共重合体（ＳＢＲ）（旭化成ケミカルズ社製「Ｓ．Ｏ．Ｅ．Ｓ１６１１」）である点以外は実施例１と同様にして、実施例５の三次元ランダムループ構造体および寝具を作製した。実施例５の三次元ランダムループ接合構造体および寝具について、実施例１と同様にして、連続線状体の中空率、連続線状体の繊度、連続線状体のＴａｎδ、三次元ランダムループ接合構造体の見掛け密度、三次元ランダムループ接合構造体の２５％圧縮時硬さ、クッション性および静粛性を測定した。その結果を表２に示す。
【０１０１】
＜実施例６＞
熱可塑性エラストマーが、２０ｋｇの合成例１で得られたポリエステル系熱可塑性エラストマー（Ａ−１）と、６０ｋｇの合成例５で得られたポリエステル系熱可塑性エラストマー（Ａ−５）と、２０ｋｇの水添スチレン−ブタジエンランダム共重合体（ＳＢＲ）（旭化成ケミカルズ社製「Ｓ．Ｏ．Ｅ．Ｓ１６１１」）である点以外は実施例１と同様にして、実施例６の三次元ランダムループ構造体および寝具を作製した。実施例６の三次元ランダムループ接合構造体および寝具について、実施例１と同様にして、連続線状体の中空率、連続線状体の繊度、連続線状体のＴａｎδ、三次元ランダムループ接合構造体の見掛け密度、三次元ランダムループ接合構造体の２５％圧縮時硬さ、クッション性および静粛性を測定した。その結果を表２に示す。
【０１０２】
＜実施例７＞
熱可塑性エラストマー（１００ｋｇの合成例５で得られたポリエステル系熱可塑性エラストマー（Ａ−５））と、０．２５ｋｇの燐系酸化防止剤（ＡＤＥＫＡ社製「アデカスタブＰＥＰ３６」）をタンブラーにて５分間混合した点以外は実施例１と同様にして、実施例７の三次元ランダムループ構造体および寝具を作製した。実施例７の三次元ランダムループ接合構造体および寝具について、実施例１と同様にして、連続線状体の中空率、連続線状体の繊度、連続線状体のＴａｎδ、三次元ランダムループ接合構造体の見掛け密度、三次元ランダムループ接合構造体の２５％圧縮時硬さ、クッション性および静粛性を測定した。その結果を表２に示す。
【０１０３】
＜比較例１＞
熱可塑性エラストマー（１００ｋｇの合成例１で得られたポリエステル系熱可塑性エラストマー（Ａ−１））と、０．２５ｋｇのヒンダードフェノール系酸化防止剤（ＡＤＥＫＡ社製「アデカスタブＡＯ３３０」）、０．２５ｋｇの燐系酸化防止剤（ＡＤＥＫＡ社製「アデカスタブＰＥＰ３６」）をタンブラーにて５分間混合した点以外は実施例１と同様にして、比較例１の三次元ランダムループ構造体および寝具を作製した。比較例１の三次元ランダムループ接合構造体および寝具について、実施例１と同様にして、連続線状体の中空率、連続線状体の繊度、連続線状体のＴａｎδ、三次元ランダムループ接合構造体の見掛け密度、三次元ランダムループ接合構造体の２５％圧縮時硬さ、クッション性および静粛性を測定した。その結果を表２に示す。
【０１０４】
＜比較例２＞
熱可塑性エラストマー（１００ｋｇの合成例２で得られたポリエステル系熱可塑性エラストマー（Ａ−２））と、０．２５ｋｇのヒンダードフェノール系酸化防止剤（ＡＤＥＫＡ社製「アデカスタブＡＯ３３０」）、０．２５ｋｇの燐系酸化防止剤（ＡＤＥＫＡ社製「アデカスタブＰＥＰ３６」）をタンブラーにて５分間混合した点以外は実施例１と同様にして、比較例２の三次元ランダムループ構造体および寝具を作製した。比較例２の三次元ランダムループ接合構造体および寝具について、実施例１と同様にして、連続線状体の中空率、連続線状体の繊度、連続線状体のＴａｎδ、三次元ランダムループ接合構造体の見掛け密度、三次元ランダムループ接合構造体の２５％圧縮時硬さ、クッション性および静粛性を測定した。その結果を表２に示す。
【０１０５】
＜比較例３＞
熱可塑性エラストマー（１００ｋｇの合成例３で得られたポリエステル系熱可塑性エラストマー（Ａ−３））と、０．２５ｋｇのヒンダードフェノール系酸化防止剤（ＡＤＥＫＡ社製「アデカスタブＡＯ３３０」）、０．２５ｋｇの燐系酸化防止剤（ＡＤＥＫＡ社製「アデカスタブＰＥＰ３６」）をタンブラーにて５分間混合した点以外は実施例１と同様にして、比較例３の三次元ランダムループ構造体および寝具を作製した。比較例３の三次元ランダムループ接合構造体および寝具について、実施例１と同様にして、連続線状体の中空率、連続線状体の繊度、連続線状体のＴａｎδ、三次元ランダムループ接合構造体の見掛け密度、三次元ランダムループ接合構造体の２５％圧縮時硬さ、クッション性および静粛性を測定した。その結果を表２に示す。
【０１０６】
＜比較例４＞
熱可塑性エラストマー（１００ｋｇの合成例４で得られたポリエステル系熱可塑性エラストマー（Ａ−４））と、０．２５ｋｇのヒンダードフェノール系酸化防止剤（ＡＤＥＫＡ社製「アデカスタブＡＯ３３０」）、０．２５ｋｇの燐系酸化防止剤（ＡＤＥＫＡ社製「アデカスタブＰＥＰ３６」）をタンブラーにて５分間混合した点以外は実施例１と同様にして、比較例４の三次元ランダムループ構造体および寝具を作製した。比較例４の三次元ランダムループ接合構造体および寝具について、実施例１と同様にして、連続線状体の中空率、連続線状体の繊度、連続線状体のＴａｎδ、三次元ランダムループ接合構造体の見掛け密度、三次元ランダムループ接合構造体の２５％圧縮時硬さ、クッション性および静粛性を測定した。その結果を表２に示す。
【０１０７】
＜比較例５＞
熱可塑性エラストマー（１００ｋｇの合成例５で得られたポリエステル系熱可塑性エラストマー（Ａ−５））と、０．２５ｋｇのヒンダードフェノール系酸化防止剤（ＡＤＥＫＡ社製「アデカスタブＡＯ３３０」）、０．２５ｋｇの燐系酸化防止剤（ＡＤＥＫＡ社製「アデカスタブＰＥＰ３６」）をタンブラーにて５分間混合した点以外は実施例１と同様にして、比較例５の三次元ランダムループ構造体および寝具を作製した。比較例５の三次元ランダムループ接合構造体および寝具について、実施例１と同様にして、連続線状体の中空率、連続線状体の繊度、連続線状体のＴａｎδ、三次元ランダムループ接合構造体の見掛け密度、三次元ランダムループ接合構造体の２５％圧縮時硬さ、クッション性および静粛性を測定した。その結果を表２に示す。
【０１０８】
【表２】
2013090661.tif 000004
【０１０９】
表２に示すように、熱可塑性エラストマーで複合構造化された１００〜１０００００デシテックスの連続線状体を曲がりくねらせランダムループを形成し、夫々のループを互いに溶融状態で接触せしめて、接触部の大部分を融着させてなる三次元ランダムループ接合構造体を布製のカバーで包み込み、連続線状体の２３℃でのＴａｎδが０．１０以上であって、三次元ランダムループ接合構造体の２５％圧縮時硬さが１０ｋｇ／Φ２００以上である実施例１〜７の寝具は、比較例１〜５の寝具と比較して、クッション性および静粛性に優れていることが確認された。
【産業上の利用可能性】
【０１１０】
本発明は、就寝時に用いられる寝具に利用することができる。
【符号の説明】
【０１１１】
１  寝具、１０  三次元ランダムループ接合構造体、１１  包装体、２１  連続線状体、２１ａ  連続線状体前駆体、２２  ランダムループ、３３  中空部、４１  高弾性率熱可塑性エラストマー、４２  高Ｔａｎδ熱可塑性エラストマー、４３  エクストルーダー、４５  オリフィス、４６  吐出装置、５１，５２  引き取りコンベア、５３  冷却媒体、５４  冷却槽、５５  エンドレスネット、６１  ベッド台。
【図１】
2013090661.tif 000005
【図２】
2013090661.tif 000006
【図３】
2013090661.tif 000007
【図４】
2013090661.tif 000008
【図５】
2013090661.tif 000009
【図６】
2013090661.tif 000010
【図７】
2013090661.tif 000011
【図８】
2013090661.tif 000012
【図９】
2013090661.tif 000013